(57)【要約】  アリール基を含有する特定のフッ化カーボネートを含有する電解質組成物、及びそのような電解質組成物を含む電池、特には高い公称電圧を有する電池が開示される。【選択図】なし【特許請求の範囲】
【請求項１】
正極と、負極と、電解質組成物とを含み、３．７Ｖより大きく４．７Ｖ以下の公称電圧を有する電池であって、前記電解質組成物が少なくとも１種の溶媒と、少なくとも１種の導電性塩と、一般式（Ｉ）
Ｒ１Ｒ２ＣＦ−Ｏ−Ｃ（Ｏ）−Ｏ−Ｒ３                    （Ｉ）
（式中、Ｒ１及びＲ２は独立にＨ、Ｆ、アルキル、シクロアルキル、アルキレン−アリール、又はアルキレン−ヘテロアリールであり；Ｒ３はアリール基又はアルキレン−アリール基である）
の化合物とを含む、電池。
【請求項２】
Ｒ３がフェニル又はベンジルであり、好ましくはＲ３がフェニルである、請求項１に記載の電池。
【請求項３】
Ｒ２がＨである、請求項１又は２に記載の電池。
【請求項４】
Ｒ１がＨ又はアルキル基であり、好ましくは、Ｒ１がメチルである、請求項１〜３のいずれか１項に記載の電池。
【請求項５】
Ｒ１がメチルであり、Ｒ２がＨであり、Ｒ３がフェニルであり、前記化合物が（１−フルオロエチル）フェニルカーボネートである、請求項１〜４のいずれか１項に記載の電池。
【請求項６】
前記一般式（Ｉ）の化合物の濃度が、前記電解質組成物の総重量に対して通常０．１〜５重量％、好ましくは０．２〜１．５重量％である、請求項１〜５のいずれか１項に記載の電池。
【請求項７】
前記正極がスピネル構造を有するリチウム系複合金属酸化物、好ましくはＬｉＭｎ２Ｏ４又はＬｉｘＭｎ２−ｙＭ’ｙＡ４（式中、０．９５≦ｘ≦１．１であり、０≦ｙ≦０．５であり、Ｍ’はＮｉであり、Ａは酸素原子である）から選択される少なくとも１種の電極活物質を含む、請求項１〜６のいずれか１項に記載の電池。
【請求項８】
少なくとも３．９Ｖかつ４．１Ｖ以下の公称電圧を有する、請求項１〜７のいずれか１項に記載の電池。
【請求項９】
リチウムイオン電池である、請求項１〜８のいずれか１項に記載の電池。
【請求項１０】
少なくとも１種の溶媒と、少なくとも１種の導電性塩と、フッ化エチレンカーボネート及びビニレンカーボネートからなる群から選択される少なくとも１種の化合物と、少なくとも１種の一般式（Ｉ）：
Ｒ１Ｒ２ＣＦ−Ｏ−Ｃ（Ｏ）−Ｏ−Ｒ３                  （Ｉ）
（式中、Ｒ１及びＲ２は独立にＨ、Ｆ、アルキル、シクロアルキル、アルキレン−アリール、又はアルキレン−ヘテロアリールであり；Ｒ３はアリール基又はアルキレン−アリール基である）の化合物と、を含有する電解質組成物。
【請求項１１】
（１−フルオロエチル）フェニルカーボネートと、モノフルオロエチレンカーボネート及びビニレンカーボネートのうちの少なくとも１つと、を含む、請求項１０に記載の電解質組成物。
【請求項１２】
前記一般式（Ｉ）の化合物の濃度が、前記電解質組成物の総重量に対して０．１〜５重量％、好ましくは０．２〜１．５重量％、より好ましくは０．２〜１重量％である、請求項１０又は１１に記載の電解質組成物。
【請求項１３】
フッ化エチレンカーボネート及びビニレンカーボネートからなる群から選択される化合物の濃度が、前記電解質組成物の総重量に対して０．１〜５重量％、好ましくは０．５〜３．５重量％、より好ましくは１〜２重量％である、請求項１０〜１２のいずれか１項に記載の電解質組成物。
【請求項１４】
正極と、負極と、請求項１０〜１３のいずれか１項に記載の電解質組成物とを含む電池又はキャパシタ。
【請求項１５】
電極と、前記一般式（Ｉ）の化合物を含有する電解質組成物との間の界面抵抗を低減させるための一般式（Ｉ）：
Ｒ１Ｒ２ＣＦ−Ｏ−Ｃ（Ｏ）−Ｏ−Ｒ３                    （Ｉ）
の化合物の使用であって、
（式中、Ｒ１及びＲ２は独立にＨ、Ｆ、アルキル、シクロアルキル、アルキレン−アリール、又はアルキレン−ヘテロアリールであり；Ｒ３はアリール基又はアルキレン−アリール基である）前記電極と前記電解質組成物が電池又はキャパシタの中に含まれる、使用。
【発明の詳細な説明】
【技術分野】
【０００１】
本出願は、２０１４年１２月１８日出願の米国仮特許出願第６２／０９３，７６８号及び２０１５年２月２４日出願の欧州特許出願第１５１５６２４４．４号に基づく優先権を主張し、これらの特許出願の全内容は、全ての目的に関して、参照によって本明細書に組み込まれる。
【０００２】
本発明は、アリール基含有フッ化カーボネートを含む電解質組成物に関する。本発明は更に、そのような電解質組成物を含む電池、特には高い公称電圧を有する電池に関する。
【背景技術】
【０００３】
リチウムイオン電池、リチウム空気電池、及びリチウム硫黄電池などの電池は、電気エネルギーを貯蔵するための周知の再充電可能な手段である。リチウムイオン電池は、正極、負極、正極と負極との間に介在するセパレーター、並びに、溶媒と導電性塩とを含有し多くの場合１種以上の添加剤も含有する電解質組成物、を含む。正極及び負極は通常、正極活物質及び負極活物質（電極の最終用途による）などの電極活物質、バインダー、溶媒、並びに任意選択的な１種以上の添加剤を含有する組成物を基材に塗布し、その後乾燥及び圧縮成形することによって作製される。
【０００４】
リチウム二次電池、特にはリチウムイオン電池に現在採用されている公称電圧は通常最大３．７Ｖである。これは、多くの場合充電終止電圧の４．２Ｖに相当する。この地点より高い電圧では、溶媒、導電性塩、及び添加剤などの電解質系の成分が、特には最初の充電時に電極の表面に保護層（「固体電解質界面（ＳＥＩ）」と呼ばれることが多い）を形成すると考えられている添加剤物質が、このような高い電圧に耐えられないことから、電解質系は多くの場合劣化する。しかし、当該技術分野では高い電圧（通常３．９Ｖ又は４．１Ｖ、更には最大４．７Ｖ）で作動可能な電池が望まれており、そのため高電圧電池に好適な電解質系及び／又はそのような電解質系のための成分の開発が当該技術分野で必要とされている。充電終止電圧に関し、そのような高電圧電池は４．２Ｖより高い、特には少なくとも４．２５Ｖの充電終止電圧を有する。
【０００５】
更に、電池のための、特にはリチウムイオン電池のための、技術的に有利な電解質系が概して当該技術分野で求められている。
【発明の概要】
【０００６】
本発明の目的は、電池に好適な、特には高い公称電圧を有する電池に好適な電解質組成物、又はそのような電解質組成物のための成分を提供することである。本発明のもう１つの目的は、電池の、特にはリチウムイオン電池の正極と負極の両方の表面に効果的な保護を付与することができる新規な電解質組成物系を提供することである。本発明の更なる目的は、電極（特には正極）と電解質組成物との間の界面抵抗が最小限にされる電池用の電解質系を提供することである。本発明のまた別の目的は、電池に好適な、４．２Ｖより大きい、特には少なくとも４．２５Ｖである充電終止電圧を有する二次電池に特に好適な、電解質組成物又はその成分を提供することである。
【０００７】
本発明はしたがって、正極と、負極と、電解質組成物とを含み、３．７Ｖより大きく４．７Ｖ以下の公称電圧を有する電池であって、電解質組成物が少なくとも１種の溶媒と、少なくとも１種の導電性塩と、一般式（Ｉ）
Ｒ１Ｒ２ＣＦ−Ｏ−Ｃ（Ｏ）−Ｏ−Ｒ３              （Ｉ）
（式中、Ｒ１及びＲ２は独立にＨ、Ｆ、アルキル、シクロアルキル、アルキレン−アリール、又はアルキレン−ヘテロアリールであり；Ｒ３はアリール基又はアルキレン−アリール基である）
の化合物とを含有する、電池に関する。
【０００８】
本発明のもう１つの態様は、したがって、正極と、負極と、電解質組成物とを含み、４．２Ｖより大きい終止電圧を有する電池であって、電解質組成物が少なくとも１種の溶媒と、少なくとも１種の導電性塩と、一般式（Ｉ）
Ｒ１Ｒ２ＣＦ−Ｏ−Ｃ（Ｏ）−Ｏ−Ｒ３              （Ｉ）
（式中、Ｒ１及びＲ２は独立にＨ、Ｆ、アルキル、シクロアルキル、アルキレン−アリール、又はアルキレン−ヘテロアリールであり；Ｒ３はアリール基又はアルキレン−アリール基である）
の化合物とを含有する、電池に関する。
【０００９】
驚くべきことには、本発明の一般式（Ｉ）の化合物を、電池のための、特には高い公称電圧で作動する電池のための電解質組成物中で有利に使用できることが見出された。更に、一般式（Ｉ）の化合物を含有する電解質組成物が、電池の、特にはリチウムイオン電池の電極表面の保護において有利な機能を有することが見出された。本発明の追加的な利点には、電解質組成物における高いイオン伝導度及び低い粘度が含まれる。加えて、本発明の電解質組成物が、電極と電解質組成物との間で十分に低い界面抵抗を示し得ることが見出された。
【００１０】
本発明において、用語「アルキル基」は、特にはＣ１〜Ｃ６アルキルなどの、特に任意選択的に置換されていてもよい飽和炭化水素系基の鎖を意味することが意図されている。例としては、メチル、エチル、プロピル、イソプロピル、ブチル、ｔ−ブチル、ペンチル、イソペンチル及びヘキシルを挙げることができる。アルキルは、例えば、ハロゲン、アリール、又はヘテロアリールによって任意選択的に置換されていてもよい。
【００１１】
本発明において、用語「シクロアルキル基」は、特には任意選択的に置換されていてもよい飽和炭化水素系基の環を意味することが意図されている。例としては、シクロプロピル、シクロブチル、シクロペンチル、及びシクロヘキシルを挙げることができる。シクロアルキルは、例えば、ハロゲン、アリール、又はヘテロアリールによって任意選択的に置換されていてもよい。
【００１２】
本発明において、用語「アリール基」は、特には芳香族核由来の任意の官能基又は置換基を意味することが意図されている。特に、アリール基は６〜２０個の炭素原子、好ましくは６〜１２個の炭素原子を有していてもよく、そのアリール基の一部又は全ての水素原子は、他の基、特にはハロゲン、アルキル基、アルコキシ基、アリール基、又はヒドロキシル基で置換されていても置換されていなくてもよい。好ましくは、アリール基はＣ６〜Ｃ１０芳香族核であり、特にはフェニル又はナフチルである。本発明においては、アリール基はハロゲン化されていてもよく、特にはフッ素化されていてもよい。
【００１３】
本発明において、用語「ヘテロアリール基」は、特には芳香族核由来の任意の化合物あって核の少なくとも１つの原子がヘテロ原子である化合物を意味することが意図されており、好ましくは少なくとも１つのヘテロ原子はＯ、Ｓ、又はＮである。ヘテロアリール基の具体的な例は、チオフェン、フラン、トリアゾール、ピラゾール、ピリジン、ピリミジン、オキサゾール、チアゾール、及びイソオキサゾールである。
【００１４】
本発明において、「ハロゲン化」は、特にはそれに続く化学基の水素原子の少なくとも１つがハロゲン原子（特にはフッ素及び塩素から選択され、より好ましくはフッ素）によって置換されていることを意味すると理解される。全ての水素原子がハロゲン原子によって置換されている場合、ハロゲン化された化学基はパーハロゲン化されている。例えば、「ハロゲン化アルキル基」には、（パー）フルオロ化されたメチル、エチル、プロピル、イソプロピル、ブチル、イソブチル、ｓｅｃ−ブチル、又はｔｅｒｔ−ブチルなどの（パー）フルオロアルキル基；及び例えば−ＣＦ３、−Ｃ２Ｆ５、へプタフルオロイソプロピル（−ＣＦ（ＣＦ３）２）、ヘキサフルオロイソプロピル（−ＣＨ（ＣＦ３）２）、又は−ＣＦ２（ＣＦ２）４ＣＦ３が含まれる。「ハロゲン化アリール基」の非限定的な例には、−Ｃ６Ｆ５が含まれる。
【００１５】
本発明においては、Ｒ３は好ましくはアリール基又はアルキレン−アリール基であり、より好ましくは、Ｒ３はフェニル又はベンジルであり、最も好ましくは、Ｒ３はフェニルである。
【００１６】
本発明においては、Ｒ２は好ましくはＨである。
【００１７】
本発明において、Ｒ１は好ましくはＨ又はアルキル基であり、より好ましくは、Ｒ１はメチルである。
【００１８】
本発明の好ましい実施形態においては、一般式（Ｉ）の化合物は（１−フルオロエチル）フェニルカーボネートである。
【００１９】
本発明における一般式（Ｉ）の化合物は、通常電池用の電解質組成物の中に含まれる。何等かの理論に拘束されることを望むものではないが、一般式（Ｉ）の化合物は高い公称電圧での作動時に劣化しないと考えられている。本発明において、用語「公称電圧」は、特には電池（セル、バッテリー）、又は電気化学システムを示すために使用される電圧の適切な近似値を意味すると理解され、多くの場合所定の電圧範囲の中間値を意味する。本発明において、用語「高い公称電圧」は、特には３．７Ｖより高い電池の公称電圧を意味することが意図されている。本発明において、公称電圧は多くの場合少なくとも３．９Ｖである。公称電圧は多くの場合４．７Ｖ以下、好ましくは４．５Ｖ以下、より好ましくは４．１Ｖ以下である。公称電圧の具体的な範囲は、少なくとも３．９Ｖかつ４．１Ｖ以下である。本発明においては、高い公称電圧を有する電池は多くの場合高い充電終止電圧、例えば４．２Ｖより多く、より好ましくは少なくとも４．２５Ｖ、より好ましくは少なくとも４．３Ｖ、更に好ましくは少なくとも４．４Ｖの充電終止電圧を有する。本発明においては、高い公称電圧を有する電池は、少なくとも４．２５Ｖ、特には少なくとも４．５Ｖ、特には少なくとも４．９Ｖの終止電圧を有し得る。高い公称電圧を有する電池の充電終止電圧の上限は、５．０Ｖ以下であってもよい。
【００２０】
本発明においては、用語「充電終止電圧」は、特には電池が完全に充電されたとみなされる電圧を意味すると理解される。本発明においては、用語「放電終止電圧」は、特には電池が完全に放電されたとみなされる電圧を意味すると理解される。充電及び放電終止電圧は、多くの場合電池の最大の有効容量が得られるように選択される。携帯電話などの少なくとも１つの電池を含むいくつかの電子デバイスは、多くの場合、電池の作動電圧が充電又は放電終止電圧に到達した場合に遮断されるように設計されている。
【００２１】
また、何等かの理論に拘束されることを望むものではないが、電極と電解質組成物との間の十分に低い界面抵抗は、電解質組成物中に一般式（Ｉ）の化合物を添加することによって達成することができる。電解質組成物中の一般式（Ｉ）の化合物の濃度は、電解質組成物の総重量に対して通常０．１〜５重量％、好ましくは０．２〜１．５重量％である。
【００２２】
本発明において、「界面抵抗」は、具体的には２つの異なる物質の間の界面に生じる、特には電池システム中の電極（正極及び負極など）と電解質組成物との間の界面に生じる抵抗、特には電気化学的な抵抗を意味すると理解される。そのような抵抗は、電池の内部抵抗に影響を与える場合があり、内部抵抗はひいてはサイクル性能などの電池の様々な性能に大きな影響を与える。界面抵抗は、ＡＣインピーダンス測定（Ｊ．Ａ．Ｃｈｏｉ  ｅｔ  ａｌ．，Ｅｌｅｃｔｒｏｃｈｉｍｉｃａ  Ａｃｔａ  ８９（２０１３）３５９−３６４）によって計算することができ、これは以降の実施形態でより詳細に述べられる。
【００２３】
電池用の電解質組成物は、通常１種以上の溶媒、及び１種以上の導電性塩、及び／又は添加剤を含有する。導電性塩の例としては、一般式ＭａＡｂを有するものが挙げられる。Ｍは金属カチオンであり、Ａはアニオンである。塩ＭａＡｂ全体の電荷は０である。Ｍは、好ましくはＬｉ＋及びＮＲ４＋から選択される。より好ましくは、ＭはＬｉ＋である。好ましいアニオンは、ＰＦ６−、ＰＯ２Ｆ２−、ＡｓＦ６−、ＢＦ４−、ＣｌＯ４−、Ｎ（ＣＦ３ＳＯ２）２−、及びＮ（ｉ−Ｃ３Ｆ７ＳＯ２）２−である。好ましくは、ＭはＬｉ＋である。特に好ましくは、ＭはＬｉ＋であり、溶液はＬｉＢＦ４、ＬｉＣｌＯ４、ＬｉＡｓＦ６、ＬｉＰＦ６、ＬｉＰＯ２Ｆ２、ＬｉＮ（ＣＦ３ＳＯ２）２、及びＬｉＮ（ｉ−Ｃ３Ｆ７ＳＯ２）２からなる群から選択される少なくとも１種の電解質塩を含む。リチウムビス（オキサラト）ホウ酸は、追加的な添加剤として使用可能である。電解質塩の濃度は、好ましくは１±０．２モル濃度である。多くの場合、電解質組成物はＬｉＰＦ６を含んでいてもよい。
【００２４】
本発明では、電解質組成物は通常、少なくとも１種の溶媒を含む。電解質組成物の溶媒は好ましくは、環状カーボネート、非環式カーボネート及びそれらの任意の組み合わせからなる群から選択される少なくとも１種の非水性溶媒を含む。環状カーボネートの例としては、エチレンカーボネート、プロピレンカーボネート、ビニリデンカーボネート及びブチレンカーボネートなどの、環状アルキレンカーボネートが挙げられる。非環式カーボネートの例としては、ジメチルカーボネート、メチルエチルカーボネート及びジエチルカーボネートなどの、非環式ジアルキルカーボネートが挙げられる。より好ましくは、溶媒は、非環式ジアルキルカーボネート、環状アルキレンカーボネート、及びそれらの組み合わせからなる群から、更により好ましくはエチレンカーボネート、プロピレンカーボネート、及びジエチルカーボネートからなる群から選択される少なくとも１つの有機カーボネートを含む。他の好適な溶媒は、例えば、ラクトン、ホルムアミド類、ピロリジノン、オキサゾリジノン、ニトロアルカン、Ｎ，Ｎ−置換ウレタン、スルホラン、ジアルキルスルホキシド、ジアルキルスルファイト、酢酸エステル、ニトリル、アセトアミド類、グリコールエーテル、ジオキソラン、ジアルキルオキシエタン、及びトリフルオロアセトアミド類から選択することができる。溶媒の具体例としては、ジメチルホルムアミド、カルボン酸アミド、例えば、Ｎ，Ｎ−ジメチルアセトアミド及びＮ，Ｎ−ジエチルアセトアミド、アセトン、アセトニトリル、ならびにそれらの任意の組み合わせが挙げられる。少なくとも１種の溶媒は、本明細書に記載の成分に加えて、特には導電性塩と一般式（Ｉ）の化合物と任意選択的な添加剤とに加えて、電解質組成物の中身の残りを占めていてもよい。少なくとも１種の溶媒の含有率は、電解質組成物の総量に対して、好ましくは８５〜９９重量％、より好ましくは９２〜９８．５重量％、更により好ましくは９５．５〜９８重量％である。
【００２５】
本発明における電解質組成物は更に、少なくとも１種の好適な添加剤を含んでいてもよい。そのような添加剤の例としては、ハロゲン化有機化合物が挙げられる。添加剤として有用なハロゲン化有機化合物は、フッ素化エチレンカーボネート、ポリフッ素化ジメチルカーボネート、フッ素化エチルメチルカーボネート、及びフッ素化ジエチルカーボネートの群から選択される、例えば、フッ素化炭酸エステルであり、他の溶媒又は、好ましくは、電解質組成物中の好適な添加剤である。好ましいフッ素化カーボネートは、モノフルオロエチレンカーボネート、４，４−ジフルオロエチレンカーボネート、４，５−ジフルオロエチレンカーボネート、４−フルオロ−４−メチルエチレンカーボネート、４，５−ジフルオロ−４−メチルエチレンカーボネート、４−フルオロ−５−メチルエチレンカーボネート、４，４−ジフルオロ−５−メチルエチレンカーボネート、４−（フルオロメチル）−エチレンカーボネート、４−（ジフルオロメチル）−エチレンカーボネート、４−（トリフルオロメチル）−エチレンカーボネート、４−（フルオロメチル）−４−フルオロエチレンカーボネート、４−（フルオロメチル）−５−フルオロエチレンカーボネート、４−フルオロ−４，５−ジメチルエチレンカーボネート、４，５−ジフルオロ−４，５−ジメチルエチレンカーボネート、及び４，４−ジフルオロ−５，５−ジメチルエチレンカーボネート；フルオロメチルメチルカーボネート、ジフルオロメチルメチルカーボネート、トリフルオロメチルメチルカーボネート、ビス（ジフルオロ）メチルカーボネート、及びビス（トリフルオロ）メチルカーボネートなどのジメチルカーボネート誘導体；２−フルオロエチルメチルカーボネート、エチルフルオロメチルカーボネート、２，２−ジフルオロエチルメチルカーボネート、２−フルオロエチルフルオロメチルカーボネート、エチルジフルオロメチルカーボネート、２，２，２−トリフルオロエチルメチルカーボネート、２，２−ジフルオロエチルフルオロメチルカーボネート、２−フルオロエチルジフルオロメチルカーボネート、及びエチルトリフルオロメチルカーボネートなどのエチルメチルカーボネート誘導体；エチル（２−フルオロエチル）カーボネート、エチル（２，２−ジフルオロエチル）カーボネート、ビス（２−フルオロエチル）カーボネート、エチル（２，２，２−トリフルオロエチル）カーボネート、２，２−ジフルオロエチル２’−フルオロエチルカーボネート、ビス（２，２−ジフルオロエチル）カーボネート、２，２，２−トリフルオロエチル２’−フルオロエチルカーボネート、２，２，２−トリフルオロエチル２’，２’−ジフルオロエチルカーボネート、及びビス（２，２，２−トリフルオロエチル）カーボネートなどのジエチルカーボネート誘導体、４−フルオロ−４−ビニルエチレンカーボネート、４−フルオロ−５−ビニルエチレンカーボネート、４，４−ジフルオロ−４−ビニルエチレンカーボネート、４，５−ジフルオロ−４−ビニルエチレンカーボネート、４−フルオロ−４，５−ジビニルエチレンカーボネート、４，５−ジフルオロ−４，５−ジビニルエチレンカーボネート、４−フルオロ−４−フェニルエチレンカーボネート、４−フルオロ−５−フェニルエチレンカーボネート、４，４−ジフルオロ−５−フェニルエチレンカーボネート、４，５−ジフルオロ−４−フェニルエチレンカーボネート及び４，５−ジフルオロ−４，５−ジフェニルエチレンカーボネート、フルオロメチルフェニルカーボネート、２−フルオロエチルフェニルカーボネート、２，２−ジフルオロエチルフェニルカーボネート及び２，２，２−トリフルオロエチルフェニルカーボネート、フルオロメチルビニルカーボネート、２−フルオロエチルビニルカーボネート、２，２−ジフルオロエチルビニルカーボネート及び２，２，２−トリフルオロエチルビニルカーボネート、フルオロメチルアリルカーボネート、２−フルオロエチルアリルカーボネート、２，２−ジフルオロエチルアリルカーボネート及び２，２，２−トリフルオロエチルアリルカーボネートである。添加剤として有用なハロゲン化有機化合物は、より好ましくはフッ素化環状カーボネート、更により好ましくはモノフルオロエチレンカーボネートである。有利に使用することができる別の添加剤としては、１，３−プロパンスルトンなどのスルトン、亜硫酸ビニルエチレン及び亜硫酸エチレンなどの亜硫酸エステル、並びに炭酸ビニルエチレン及び炭酸ビニレンなどの炭酸エステルが挙げられる。本発明においては、スルトンの追加的な例としては、これらに限定されるものではないが、１，４−ブタンスルトン、１−メチル−１，３−プロパンスルトン、２−メチル−１，３−プロパンスルトン、３−メチル−１，３−プロパンスルトン、１−エチル−１，３−プロパンスルトン、２−エチル−１，３−プロパンスルトン、３−エチル−１，３−プロパンスルトン、１，２−ジメチル−１，３−プロパンスルトン、１，３−ジメチル−１，３−プロパンスルトン、２，３−ジメチル−１，３−プロパンスルトン、１−メチル−２−エチル−１，３−プロパンスルトン、１−メチル−３−エチル−１，３−プロパンスルトン、２−メチル−３−エチル−１，３−プロパンスルトン、１−エチル−２−メチル−１，３−プロパンスルトン、１−エチル−３−メチル−１，３−プロパンスルトン、２−エチル−３−メチル−１，３−プロパンスルトン、１−フルオロメチル−１，３−プロパンスルトン、２−フルオロメチル−１，３−プロパンスルトン、３−フルオロメチル−１，３−プロパンスルトン、１−トリフルオロメチル−１，３−プロパンスルトン、２−トリフルオロメチル−１，３−プロパンスルトン、３−トリフルオロメチル−１，３−プロパンスルトン、１−フルオロ−１，３−プロパンスルトン、２−フルオロ−１，３−プロパンスルトン、３−フルオロ−１，３−プロパンスルトン、１，２−ジフルオロ−１，３−プロパンスルトン、１，３−ジフルオロ−１，３−プロパンスルトン、及び２，３−ジフルオロ−１，３−プロパンスルトンが挙げられる。別の分類の添加剤としては、ホウ酸塩及びボラン化合物が挙げられる。これらの化合物は、電解質組成物中でルイス酸として機能することができ、そのためサイクル性能の向上、及び／又は正極と電解質との間の分解反応の抑制をすることができる。そのようなホウ酸塩又はボランの具体的な例としては、ボロキシン環を含む化合物（例えばトリメチルボロキシン、及びトリメトキシボロキシン（ＴＭＯＢＸ）又はその誘導体）、ポリアルキレンオキシド鎖を有するボロキシン環を含む化合物（例えばトリス（ポリ（オキシエチレン））ボロキシン）、及び置換又は無置換のフェニル環を有するボロキシン環を有する化合物（例えばトリフェニルボロキシン、トリス（４−フルオロフェニル）ボロキシン、及びトリス（ペンタフルオロフェニル）ボロキシン）が挙げられるが、本発明はこれらに限定されない。他の添加剤には、ジフルオロフェノキシメチルボラン、ジヘキサフルオロイソプロポキシメチルボラン、及びジヘキサフルオロイソプロポキシフェニルボランなどのボロン酸エステル及びボリン酸エステルの誘導体が含まれていてもよい。添加剤の更なる分類としては、特にはフッ化イソシアネート化合物などのイソシアネート化合物が挙げられる。イソシアネート化合物の具体的な例としては、これらに限定されるものではないが、メチルイソシアネート、エチルイソシアネート、プロピルイソシアネート、イソプロピルイソシアネート、ブチルイソシアネート、イソブチルイソシアネート、ｓｅｃ−ブチルイソシアネート、ｔｅｒｔ−ブチルイソシアネート、ジフルオロメチルイソシアネート、モノフルオロメチルイソシアネート、トリフルオロメチルイソシアネート、２，２−ジフルオロエチルイソシアネート、２−フルオロエチルイソシアネート、２，２，２−トリフルオロエチルイソシアネート、３，３，２，２−テトラフルオロプロピルイソシアネート、３，２，２−トリフルオロプロピルイソシアネート、３，３，３，２，２−ペンタフルオロプロピルイソシアネート、１，１，３，３−テトラフルオロ−２−プロピルイソシアネート、１，１，１，３，３，３−ヘキサフルオロ−２−プロピルイソシアネート、２，２，３，３，４，４，４−ヘプタフルオロブチルイソシアネート、パーフルオロ−ｔ−ブチルイソシアネート、フェニルイソシアネート、ナフチルイソシアネート、２−フルオロフェニルイソシアネート、３−フルオロフェニルイソシアネート、４−フルオロフェニルイソシアネート、２，３−ジフルオロフェニルイソシアネート、２，４−ジフルオロフェニルイソシアネート、２，３’−ジフルオロフェニルイソシアネート、２，２’−ジフルオロフェニルイソシアネート、３，３’−ジフルオロフェニルイソシアネート、３，４−ジフルオロフェニルイソシアネート、２，３，４−トリフルオロフェニルイソシアネート、２，２’，３−トリフルオロフェニルイソシアネート、２，２’，４−トリフルオロフェニルイソシアネート、２，３，３’−トリフルオロフェニルイソシアネート、２−メチルフェニルイソシアネート、４−メチルフェニルイソシアネート、２−メトキシフェニルイソシアネート、４−メトキシフェニルイソシアネート、１，２−フェニレンジイソシアネート、１，３−フェニレンジイソシアネート、及び１，４−フェニレンジイソシアネートが挙げられる。また別の分類の添加剤としては、メチルスルホン、ビニルスルホン、フェニルスルホン、ベンジルスルホン、テトラメチレンスルホン、及びブタジエンスルホンなどのスルホン系化合物が挙げられる。リチウムジフルオロオキサラトホスフェート（ＬｉＤＦＯＰ）、トリメチルシリルプロピルホスフェート（ＴＭＳＰａ）、１，３−プロペンスルトン（ＰＲＳ）、及び硫酸エチレン（Ｅｓａ）などのまた別の特定の添加剤も、本発明の電解質組成物のための添加剤として使用することができる。フッ化エチレンカーボネート、ビニレンカーボネート、１，３−プロパンサルトン、ビニルエチレンサルファイト、エチレンサルファイト、及びビニルエチレンカーボネートは、電極表面上への保護層の形成における優れた添加剤であると考えられる。フッ化エチレンカーボネート、特にはモノフルオロエチレンカーボネート、及びビニレンカーボネートが特に好ましい。本発明に使用することができる添加剤は、それらに限定されない。電解質組成物中の添加剤の含有率は、存在する場合には、電解質組成物の総重量に対して、好ましくは０．１〜１０．０重量％、より好ましくは０．５〜５．０重量％、更に好ましくは０．５〜２．０重量％である。
【００２６】
電極、すなわち負極、正極、これらのそれぞれに含まれている成分、並びに電池の中に存在し得る他の成分の選択及び作製は、当該技術分野で公知であり、そのため目的に応じて適切に構成することができる。
【００２７】
例えば、正極及び負極などの電池の電極は、（Ａ）電極活物質；（Ｂ）バインダー；（Ｃ）溶媒；及び任意選択的な１種以上の添加剤；を含む電極形成用組成物から形成することができる。
【００２８】
本発明においては「電極活物質」という表現は、特には、電池の充電／放電現象時の基になる還元反応に積極的に関与する電気活性な粒子状の材料を意味することが意図されている。電極活物質の特性は、本発明の組成物が正極（正の電極）又は負極（負の電極）のいずれを形成するために使用されるかによるであろう。そのため、電極活物質は、正極活物質（以降物質（Ｅ＋）という）及び負極活物質（以降物質（Ｅ−）という）から選択することができる。
【００２９】
物質（Ｅ＋）は、
−一般式ＬｉＭＹ２によって表わされる複合金属カルコゲン化物（ＭはＣｏ、Ｎｉ、Ｆｅ、Ｍｎ、Ｃｒ及びＶなどの１つ以上の遷移金属を示し、ＹはＯ又はＳなどのカルコゲンを示す）からなる群から選択されてもよい。これらの中でも、一般式ＬｉＭＯ２（Ｍは上に記載されたものと同じである）によって表わされるリチウム系複合金属酸化物を使用することが好ましい。ＬｉＣｏＯ２などのリチウム系複合金属酸化物は、層構造を含むか層構造からなっていてもよい。リチウム系複合金属酸化物などの複合金属カルコゲン化物は、ナノ構造を含むかナノ構造からなっていてもよい。それらの好ましい例としては、ＬｉＣｏＯ２、ＬｉＮｉＯ２、ＬｉＭｎＯ２ＬｉＮｉｘＣｏ１−ｘＯ２（０＜ｘ＜１）、ＬｉｘＣｏ１−ｙＡｌｙＯ２（０＜ｘ＜１、０＜ｙ＜１）及びスピネル構造ＬｉＭｎ２Ｏ４；などが含まれてもよいが、より広い範囲のカルコゲン化物が検討されてもよく、それには次式によって表わされるカルコゲン化物が含まれる：
ＬｉｘＭｎ１−ｙＭ’ｙＡ２（１）
ＬｉｘＭｎ１−ｙＭ’ｙＯ２−ｚＺｚ（２）
ＬｉｘＭｎ２Ｏ４−ｚＡｚ（３）
ＬｉｘＭｎ２−ｙＭ’ｙＡ４（４）
ＬｉｘＭ１−ｙＭ’’ｙＡ２（５）
ＬｉｘＭＯ２−ｚＡｚ（６）
ＬｉｘＮｉ１−ｙＣｏｙＯ２−ｚＡｚ（７）
ＬｉｘＮｉ１−ｙ−ｚＣｏｙＭ’’ｚＡａ（８）
ＬｉｘＮｉ１−ｙ−ｚＣｏｙＭ’’ｚＯ２−ａＺａ（９）
ＬｉｘＮｉ１−ｙ−ｚＭｎｙＭ’ｚＡａ（１０）
ＬｉｘＮｉ１−ｙ−ｚＭｎｙＭ’ｚＯ２−ａＺａ（１１）
（式中、
−０．９５≦ｘ≦１．１、０≦ｙ≦０．５、０≦ｚ≦０．５、０≦ａ≦２であり、
−ＭはＮｉ又はＣｏであり、Ｍ’はＡｌ、Ｎｉ、Ｃｏ、Ｃｒ、Ｆｅ、Ｍｇ、Ｓｒ、Ｖ、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｃ、Ｔｈ及びＰａからなる群から選択される１つ又は複数の元素であり、Ｍ’’はＡｌ、Ｃｒ、Ｍｎ、Ｆｅ、Ｍｇ、Ｓｒ、Ｖ、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｃ、Ｔｈ及びＰａからなる群から選択される１つ又は複数の元素であり、ＡはＯ、Ｆ、Ｓ及びＰからなる群から選択され、Ｚが、Ｆ、Ｓ、及びＰからなる群から選択される）、
−名目組成式ＡＢ（ＸＯ４）ｆＥ１−ｆのリチウム化又は部分的にリチウム化された遷移金属オキシアニオン系電極材料（Ａはリチウムであり、これはＡ金属の２０％未満に相当する別のアルカリ金属によって部分的に置換されてもよく、ＢはＦｅ、Ｍｎ、Ｎｉ又はそれらの混合物の中から選択される＋２の酸化レベルの主レドックス遷移金属であり、これは＋１〜＋５の酸化レベルの１つ又は複数の追加的な金属によって部分的に置換されてもよく、０を含む３５％未満の＋２の主レドックス金属を表し、ＸＯ４は任意のオキシアニオン（ＸがＰ、Ｓ、Ｖ、Ｓｉ、Ｎｂ、Ｍｏ又はそれらの組合せのいずれかである）であり、Ｅはフッ化物、水酸化物又は塩化物アニオンであり、ｆがＸＯ４オキシアニオンのモル分率であり、通常０．７５〜１の間に含まれる）。上記のＡＢ（ＸＯ４）ｆＥ１−ｆ電極材料は好ましくはリン酸塩系であり、規則的又は変形のかんらん石構造を有してもよい。より好ましくは、上に記載されたような粉末状電極材料は、式Ｌｉ３−ｘＭ’ｙＭ’’２−ｙ（ＸＯ４）３を満たし、式中、０≦ｘ≦３、０≦ｙ≦２であり、Ｍ’及びＭ’’は同一又は異なった金属であり、それらの少なくとも１つがレドックス遷移金属であり、ＸＯ４は主にＰＯ４であり、それは別のオキシアニオンによって部分的に置換されてもよく、ＸはＰ、Ｓ、Ｖ、Ｓｉ、Ｎｂ、Ｍｏ又はそれらの組合せのいずれかである。更に好ましくは、活物質は、名目式Ｌｉ（ＦｅｘＭｎ１−ｘ）ＰＯ４（式中、０≦ｘ≦１である）を有するリン酸塩系電極材料であり、ここでｘは、好ましくは１（すなわち、式：ＬｉＦｅＰＯ４のリチウムイオンリン酸塩）である。
【００３０】
本発明においては、物質（Ｅ−）には、好ましくは：
−リチウムのホストとして機能する粉末、フレーク、繊維又は球体（例えば、メソカーボンマイクロビーズ）などの形態で典型的には存在している、リチウムを挿入することができる黒鉛状炭素；
−リチウム金属；
−特には米国特許第６，２０３，９４４号明細書（３Ｍ  ＩＮＮＯＶＡＴＩＶＥ  ＰＲＯＰＥＲＴＩＥＳ  ＣＯ．）３／２０／２００１及び国際公開第００／０３４４４号パンフレット（ＭＩＮＮＥＳＯＴＡ  ＭＩＮＩＮＧ  ＡＮＤ  ＭＡＮＵＦＡＣＴＵＲＩＮＧ  ＣＯ．）６／１０／２００５に記載されているものなどのリチウム合金組成物；
−一般に式Ｌｉ４Ｔｉ５Ｏ１２によって表される、リチウムチタネート（これらの化合物は一般に、可動イオン、すなわち、Ｌｉ＋を引き取る時に低レベルの物理的膨脹を有する、「ゼロ歪」挿入材料とみなされる）；
−高いＬｉ／Ｓｉ比のケイ化リチウムとして一般に知られる、リチウム−ケイ素合金、特に式Ｌｉ４．４Ｓｉのケイ化リチウム；
−式Ｌｉ４．４Ｇｅの結晶相を含有する、リチウム−ゲルマニウム合金；
−シリコン負極；
−シリコン−炭素複合負極；
が含まれていてもよい。
【００３１】
本発明の組成物から製造された電極は通常、電極活物質を電極の全重量に対して８０〜９８重量％、好ましくは８５〜９７重量％、より好ましくは８７〜９６重量％の量で含む。
【００３２】
溶媒（Ｃ）は、バインダー及び他の添加剤を組成物中に分散させ、これらを後に添加される電極活物質及び全ての他の適切な成分と均質化して集電体に塗布するためのペーストを製造するために、本発明の組成物中で使用される。あるいは、溶媒（Ｃ）は、バインダー及び他の添加剤を組成物中に溶解させ、これらを後に添加される電極活物質及び全ての他の適切な成分と均質化して集電体に塗布するためのペーストを製造するために、本発明の組成物中で使用される。本発明において、組成物中の溶媒は好ましくは有機溶媒である。有機溶媒の例には、ＮＭＰ、ジメチルホルムアミド、ジメチルアセトアミド、Ｎ，Ｎ−ジメチルアミノプロピルアミン、テトラヒドロフラン、ジメチルスルホキシド、及びこれらの任意の組み合わせが含まれていてもよいが、本発明はこれらに限定されない。本発明の好ましい実施形態によれば、組成物中の溶媒としてＮＭＰが使用される。
【００３３】
本発明において、組成物中のバインダー（Ｂ）は、フッ化ビニリデン（ＶＤＦ）ポリマー（ＰＶＤＦ）、ポリテトラフルオロエチレン（ＰＴＦＥ）、ポリビニルアセテート、エチレン−ビニルアセテートコポリマー、ポリイミド（ＰＩ）、ポリアミド（ＰＡ）、ポリ塩化ビニル（ＰＶＣ）、ポリメチルアクリレート（ＰＭＡ）、ポリメチルメタクリレート（ＰＭＭＡ）、ポリエーテルニトリル（ＰＥＮ）、ポリエチレン（ＰＥ）、ポリプロピレン（ＰＰ）、ポリアクリロニトリル（ＰＡＮ）、ポリエチレンテレフタレート（ＰＥＴ）、ポリメチルメタクリレート、エポキシ樹脂、ポリウレタン樹脂、尿素樹脂、スチレン−ブタジエンゴム（ＳＢＲ）、イソプレンゴム、ブタジエンゴム、フッ素ゴム、アクリロニトリル−ブタジエンゴム（ＮＢＲ）、エチレン−プロピレンゴム、エチレン−プロピレン−ジエンターポリマー（ＥＰＤＭ）、スチレン−エチレン−ブタジエン−スチレンコポリマー、スチレン−イソプレン−スチレンコポリマー、又はこれらの水素化生成物、デンプン、メチルセルロース、カルボキシメチルセルロース、ヒドロキシメチルセルロース、ヒドロキシエチルセルロース、ヒドロキシプロピルセルロース、カルボキシメチルヒドロキシエチルセルロース、ニトロセルロース、及びこれらの任意の組み合わせからなる群から選択することができる。
【００３４】
電極形成用組成物は、通常組成物の総重量に対して０．５〜１０重量％、好ましくは１〜８重量％の量でバインダーを含む。
【００３５】
当該技術分野の任意の従来の添加剤が電極形成用組成物の中に更に含まれていてもよい。そのような添加剤の１つの例としては、導電性添加剤が挙げられる。何等かの理論に拘束されることを望むものではないが、導電性添加剤を添加すると電極の電子伝導度を向上できると考えられる。導電性添加剤の例としては、カーボンブラック、アセチレンブラック、及び黒鉛などの炭素系材料、カーボンナノチューブ（ＣＮＴ）、酸化グラフェン、及びこれらの任意の組み合わせが挙げられるが、本発明はこれらに限定されない。導電性添加剤の含量は、本発明の電極の総重量に対して０．５〜１５重量％、好ましくは１〜１０重量％、より好ましくは２〜５重量％であってもよい。
【００３６】
電極形成用組成物からの電極の製造のために、当該技術分野で一般的に知られている技術を使用することができる。典型的な方法には、バインダーを溶媒に溶解させ、これらを粉末状の電極活物質及び残りの成分（導電性添加剤等）と均一に混合することでスラリー又はペーストを得ることが含まれる。このようにして得たスラリー又はペーストを集電体の上に塗布し、その後５０℃〜２５０℃の温度での数時間（例えば２時間）の熱処理によって加圧下で乾燥及び成形することで電極が得られる。多くの場合、スラリーからの電極の形成のための温度は５０℃〜１５０℃とすることができる。本発明は上の典型的な手法に限定されないことが理解されるべきである。
【００３７】
本発明においては、正極は高い公称電圧を有する電池のために有利に使用することのできるそれらの電極活物質を含んでいてもよい。そのため、本発明のある実施形態においては、正極はスピネル構造を有するリチウム系複合金属酸化物、好ましくはＬｉＭｎ２Ｏ４又はＬｉｘＭｎ２−ｙＭ’ｙＡ４（式中、０．９５≦ｘ≦１．１であり、０≦ｙ≦０．５であり、Ｍ’はＮｉであり、Ａは酸素原子である）から選択される少なくとも１種の電極活物質を含む。本発明においては、正極は好ましくは層構造を有するリチウム系複合金属酸化物、好ましくはＬｉＣｏＯ２及びＬｉＮｉ１−ｙ−ｚＣｏｙＭｎｚＯ２（式中、０＜ｙ＜０．５であり、０＜ｚ＜０．５である）から選択される少なくとも１種の電極活物質を含む。
【００３８】
本発明の電池はリチウムイオン電池、リチウム硫黄電池、及びリチウム空気電池などのリチウム二次電池、並びにナトリウムイオン電池及びナトリウム硫黄電池などのナトリウム二次電池であってもよく、特にはリチウムイオン電池であってもよい。本発明においては、高い充電終止電圧を有する電池は、好ましくは二次電池、特には二次リチウムイオン電池である。
【００３９】
本発明の電池は、当該技術分野で公知の１種以上の様々な方法を利用して作製することができ、また例えば角形又はパウチ型の形態であってもよい。以降で本発明の電池の作製例を説明するが、本発明はこれに限定されない。
【００４０】
まず、正極用の適切な集電体箔を準備し、正極活物質、バインダー、及び溶媒を通常含み任意選択的には他の添加剤も含む正極形成用組成物を、集電体の一面に塗布する。正極形成用組成物が上に塗布された集電体を乾燥させて溶媒を除去することにより正極活物質層を形成する。乾燥時に、追加的な熱、紫外線、放射、及び電子ビームなどの他の手段を利用してもよい。この工程のための温度及び時間は、それぞれ通常４０〜１５０℃、５分〜２０時間である。
【００４１】
正極の反対側に、負極用の適切な集電体箔を準備し、負極活物質、バインダー、及び溶媒を通常含み任意選択的には他の添加剤も含む負極形成用組成物を、集電体の一面に塗布する。負極形成用組成物が上に塗布された集電体を乾燥させて溶媒を除去することにより負極活物質層を形成する。乾燥時に、追加的な熱、紫外線、放射、及び電子ビームなどの他の手段を利用してもよい。この工程のための温度及び時間は、それぞれ通常４０〜１００℃、５分〜２０時間である。この工程のための温度は４０〜８０℃であってもよい。
【００４２】
このようにして得られた２つの構成要素は、セパレーター（多くの場合絶縁ポリマーから作製される）を介して積層され、任意選択的には捲回される。電極端子は、集電体の最表面と連結される。得られたものはケースに入れられ、ケースは部分的に密封される。通常少なくとも１種の溶媒と、少なくとも１種の電解質と、任意選択的な添加剤とを含有する電解質組成物は、予め設けられた穴からこれをケースの中に入れることによってケースの中に充填され、ケースは真空封止される。
【００４３】
一般式（Ｉ）の化合物は、電池の最初のサイクルでＳＥＩを形成することによって、正極及び負極の少なくとも１つの表面上に有利に保護効果を与え得ることも見出された。そのため、何等かの理論に拘束されることを望むものではないが、一般式（Ｉ）の化合物は、電極表面に保護層を効果的に形成することができると考えられている他の添加剤と組み合わせて電池用の電解質の中で組成物の中で有利に使用することができると考えられる。したがって、本発明の別の態様は、少なくとも１種の溶媒と、少なくとも１種の導電性塩と、フッ化エチレンカーボネート及びビニレンカーボネートからなる群から選択される少なくとも１種の化合物と、少なくとも１種の一般式（Ｉ）：
Ｒ１Ｒ２ＣＦ−Ｏ−Ｃ（Ｏ）−Ｏ−Ｒ３            （Ｉ）
（式中、Ｒ１及びＲ２は独立にＨ、Ｆ、アルキル、シクロアルキル、アルキレン−アリール、又はアルキレン−ヘテロアリールであり；Ｒ３はアリール基又はアルキレン−アリール基である）の化合物と、を含有する電解質組成物に関する。
【００４４】
フッ化エチレンカーボネートは、好ましくはモノフルオロエチレンカーボネートである。
【００４５】
この態様においては、電解質組成物中の一般式（Ｉ）の化合物の濃度は、電解質組成物の総重量に対して好ましくは０．１〜５重量％、好ましくは０．２〜１．５重量％、より好ましくは０．２〜１重量％である。
【００４６】
この態様においては、電解質組成物中のフッ化エチレンカーボネート及びビニレンカーボネートからなる群から選択される化合物の濃度は、電解質組成物の総重量に対して好ましくは０．１〜５重量％、好ましくは０．５〜３．５重量％、より好ましくは１〜２重量％である。
【００４７】
特定の実施形態においては、本発明の電池用の電解質組成物は、少なくとも１種の溶媒と、少なくとも１種の導電性塩と、一般式（Ｉ）の化合物と、ビニレンカーボネートとを含有する。この実施形態においては、一般式（Ｉ）の化合物とビニレンカーボネートの両方が添加剤として好ましくは使用される。そのため、電解質組成物中の一般式（Ｉ）の化合物とビニレンカーボネートの合計の濃度は、電解質組成物の総重量に対して好ましくは５重量％以下、より好ましくは３．５重量％以下である。電解質組成物中の一般式（Ｉ）の化合物とビニレンカーボネートの合計の濃度は、多くの場合、電解質組成物の総重量に対して少なくとも０．１重量％、より好ましくは少なくとも０．５重量％である。驚くべきことに、電解質への添加剤として一般式（Ｉ）の化合物とビニレンカーボネートの両方を含むこの特定の電解質系を使用すると、優れた結果、特には極めて優れたサイクル性能が得られることが本発明者らによって見出された。
【００４８】
本発明の別の特定の実施形態においては、本発明の電池用の電解質組成物は、一般式（Ｉ）の化合物とビニレンカーボネートの重量の合計が５．０重量％を超えないことを条件として、少なくとも１種の溶媒と少なくとも１種の導電性塩の合計重量に対して０．１〜５．０重量％の一般式（Ｉ）の化合物と、０．１〜５．０重量％のビニレンカーボネートとを含有する。好ましくは、本発明の電池用の電解質組成物は、一般式（Ｉ）の化合物とビニレンカーボネートの重量の合計が５．０重量％を超えないことを条件として、少なくとも１種の溶媒と少なくとも１種の導電性塩の合計重量に対して０．５〜２．５重量％の一般式（Ｉ）の化合物と、０．１〜５．０重量％のビニレンカーボネートとを含有する。本発明の電池用の電解質組成物は、１種以上の添加剤を更に含有していてもよい。
【００４９】
本発明の電解質組成物は、リチウムイオン電池、リチウム硫黄電池、及びリチウム空気電池などのリチウム二次電池、並びにナトリウムイオン電池及びナトリウム硫黄電池などのナトリウム二次電池などの電池の中で、あるいはスーパーキャパシタ及びハイブリッドキャパシタなどのキャパシタの中で、有利に使用することができる。したがって、本発明の別の態様は、正極と、負極と、本発明の電解質組成物とを含む電池又はキャパシタに関する。
【００５０】
本発明の更に別の態様は、電極と、前記一般式（Ｉ）の化合物を含有する電解質組成物との間の界面抵抗を低減させるための一般式（Ｉ）の化合物の使用であって、前記電極と前記電解質組成物が電池又はキャパシタの中に含まれる、方法を提供する。
【００５１】
本発明のまた更に別の態様は、高電圧電池での、特には充電終止電圧が４．２Ｖより高い電池での、一般式（Ｉ）の化合物の使用を提供する。そのような使用は、多くの場合、高圧電池用の電解質組成物の中へ一般式（Ｉ）の化合物を組み込むことを意味する。そのような使用は、多くの場合、ビニレンカーボネートを電解質組成物の中へ同時に組み込むことが含まれる。一般式（Ｉ）の化合物、高電圧電池、及び電解質組成物の特性及び好ましい実施形態に関しては、前述セクションに示されている説明を参照することができる。参照により本明細書に組み込まれているいずれかの特許、特許出願、及び刊行物の開示が、用語を不明確にし得るほどに本出願の記述と矛盾する場合には、本記述が優先されるものとする。
【００５２】
本発明を実施例で更に詳しく説明するが、発明を限定することは意図されていない。
【実施例】
【００５３】
実施例１〜６：電解質組成物の調製
表１中の以下の添加剤を、乾燥している室内雰囲気の下で基準電解質組成物［（１．０ＭのＬｉＰＦ６／エチレンカーボネート＋ジメチルカーボネート（１：２（ｖ／ｖ）］に添加した。
【００５４】
2018506817.tif 000002
【００５５】
実施例７：電池セルの構成
試験系：正極としての［ＬｉＣｏＯ２：Ｓｕｐｅｒ−Ｐ（登録商標）（ＭＭＭ  Ｃａｒｂｏｎ，Ｂｅｌｇｉｕｍから入手可能な導電性カーボンブラック）：ＰＶｄＦ（Ｓｏｌｖａｙ  Ｓｐｅｃｉａｌｔｙ  ＰｏｌｙｍｅｒｓのＳｏｌｅｆ（登録商標）５１３０）バインダー＝９２：４：４（重量％）］と、負極としての［ＳＣＭＧ−ＡＲ（登録商標）（Ｓｈｏｗａ  Ｄｅｎｋｏから入手可能な人造グラファイト）：Ｓｕｐｅｒ−Ｐ（登録商標）（ＭＭＭ  Ｃａｒｂｏｎ，Ｂｅｌｇｉｕｍから入手可能な導電性カーボンブラック）：ＰＶｄＦ（Ｓｏｌｖａｙ  Ｓｐｅｃｉａｌｔｙ  ＰｏｌｙｍｅｒｓのＳｏｌｅｆ（登録商標）５１３０）バインダー＝９０：４：６（重量％）］とから構成されたモノフルセル。ポリエチレンをセパレーターとして使用した。実施例１〜６の電解質組成物を使用した。
【００５６】
モノセルの作製は、その順序通りの次の工程からなる：（１）混合、（２）コーティング及び乾燥、（３）プレス、（４）切断、（５）タップ溶接、（６）組立、（７）電解質充填、及び（８）真空封止。
【００５７】
実施例８：性能試験
サイクル性能試験については、１．０のＣレートで３．０Ｖ〜４．４Ｖの終止電圧を適用することによって２５０サイクル行った。結果を表２にまとめる。
【００５８】
2018506817.tif 000003
【００５９】
インピーダンス分析のために、１．０ＣのＣレートで３．０Ｖ〜４．４Ｖの終止電圧を適用することによって、実施例１、実施例２、実施例３、及び実施例５の電解質組成物をそれぞれ含む４個のモノセルを用いて２５０サイクル行った。ＡＣインピーダンス測定は、１０ｍＶの振幅で、１０ｍＨｚ〜１００ｋＨｚの周波数範囲にわたってＶＭＰ３（Ｂｉｏｌｏｇｉｃ  Ｓｃｉｅｎｃｅ  ｉｎｓｔｒｕｍｅｎｔｓから入手可能）インピーダンスアナライザーを使用して行った。結果を表３にまとめる。
【００６０】
2018506817.tif 000004
【００６１】
実施例９：ＬｉＮｉ１／３Ｃｏ１／３Ｍｎ１／３Ｏ２を使用した電池セルの構成
試験系：正極としての［ＬｉＮｉ１／３Ｃｏ１／３Ｍｎ１／３Ｏ２：Ｓｕｐｅｒ−Ｐ（登録商標）（ＭＭＭ  Ｃａｒｂｏｎ，Ｂｅｌｇｉｕｍから入手可能な導電性カーボンブラック）：ＰＶｄＦ（Ｓｏｌｖａｙ  Ｓｐｅｃｉａｌｔｙ  ＰｏｌｙｍｅｒｓのＳｏｌｅｆ（登録商標）５１３０）バインダー＝９５：３：２（重量％）］と、負極としての［ＳＣＭＧ−ＡＲ（登録商標）（Ｓｈｏｗａ  Ｄｅｎｋｏから入手可能な人造グラファイト）：Ｓｕｐｅｒ−Ｐ（登録商標）（ＭＭＭ  Ｃａｒｂｏｎ，Ｂｅｌｇｉｕｍから入手可能な導電性カーボンブラック）：ＰＶｄＦ（Ｓｏｌｖａｙ  Ｓｐｅｃｉａｌｔｙ  ＰｏｌｙｍｅｒｓのＳｏｌｅｆ（登録商標）５１３０）バインダー＝９０：４：６（重量％）］とから構成された。ポリエチレンをセパレーターとして使用した。実施例１及び２の電解質組成物を使用した。
【００６２】
ポンチセルの作製は、その順序通りの次の工程からなる：（１）混合、（２）コーティング及び乾燥、（３）プレス、（４）切断、（５）タップ溶接、（６）組立、（７）電解質充填、及び（８）真空封止。
【００６３】
実施例１０：性能試験
サイクル性能試験については、１．０のＣレートで３．０Ｖ〜４．３Ｖの終止電圧を適用することによって５００サイクル行った。結果を表４にまとめる。
【００６４】
2018506817.tif 000005
【００６５】
結果は、本発明の電解質系（実施例２）が、比較例の電解質系によって得られるよりも大幅に低い、更にはビニレンカーボネート（ＶＣ）添加剤を使用して得られる界面抵抗よりも低い界面抵抗を示し、したがって電池用の電解質への優れた添加剤として有利に使用できることを示唆している。また、電解質系（実施例５）は、比較例の電解質系で得られる界面抵抗よりも遥かに低い界面抵抗を示し、そのためこれは電池用の非常に優れた電解質系になり得る。更に、実施例２及び５の本発明の電解質系は、高い電圧での作動時のサイクル性能の点で優れた結果を示す。これらの中でも、ＶＣと（１−フルオロエチル）フェニルカーボネートの両方を含むブレンド添加剤系を含有する電解質（実施例５）は、高い電圧での作動時のサイクル性能の点で特に優れた結果を示す。
【国際調査報告】
2018506817.tif 000006
2018506817.tif 000007